(57)【特許請求の範囲】
【請求項１】
式（ＩＩＩ）：
【化１】
0005732041.tif 000018
［式中、Ｘは、重合可能な基であり；
Ａｒは置換されていてもよいアリールまたはヘテロアリールのスペーサー基を表し；
Ａｒ1およびＡｒ2は各々独立して、置換されていてもよいアリールまたはヘテロアリール基を表し；
Ａｒ1および／またはＡｒ2は、一つの炭素炭素結合のみによって、そのそれぞれの隣接するＡｒ基と結合し；
Ｒ1は、Ｈまたは置換基を表し；
Ｚは、ＣＲ1Ｒ2、ＳｉＲ1Ｒ2、ＰＲ1、ＮＲ1、ＯおよびＳから選択される直接結合または二価の連結原子もしくは基を表し、Ｒ1およびＲ2は、水素；置換されていてもよいアルキル（ここで、１個以上の隣接していないＣ原子がＯ、Ｓ、Ｎ、Ｃ＝Ｏおよび−ＣＯＯ−で置換されていてもよい）；アルコキシ；アリール；アリールアルキル；ヘテロアリールおよびヘテロアリールアルキルからなる群より独立に選択される］
のモノマーを重合するステップを含む、ポリマーを形成する方法。
【請求項２】
Ａｒ1およびＡｒ2が、酸素原子によって結合されている、請求項１に記載の方法。
【請求項３】
Ｘが、金属挿入反応に関与可能な脱離基であり、重合が金属触媒の存在下で起こる、請求項１又は２に記載の方法。
【請求項４】
Ｘが、ボロン酸、ボロン酸エステルおよびハロゲンからなる群から選択される、請求項３に記載の方法。
【請求項５】
Ａｒ、Ａｒ1およびＡｒ2が、各々独立に、炭素環式環を表す、請求項１から４のいずれかに記載のモノマー。
【請求項６】
Ａｒ、Ａｒ1およびＡｒ2が、各々独立に、置換されていてもよいフェニルを表す、請求項５に記載のモノマー。
【請求項７】
式（ＩＩＩ）のモノマーをコモノマーと反応させて共重合体を形成する、請求項１〜６のいずれかに記載の方法。
【請求項８】
ポリマーが、フルオレン反復単位および式（ＩＩＩ）のモノマーに由来する反復単位を含む、請求項７に記載の方法。
【請求項９】
式（ＩＩ）：
Ｘ−（Ａｒ）ｐ−Ａｒ1−（ＮＲ−Ａｒ2）ｎ−（Ａｒ）ｑ−Ｘ（ＩＩ）
［式中、各Ａｒは独立に、置換されていてもよいアリールまたはヘテロアリール基を表し；
Ｙは、少なくとも１個のアリールまたはヘテロアリール基を含む基を表し；
ｐは、０または正の整数であり；
ｑは、少なくとも１であり；
Ｘは、重合可能な基であり；
ポリマーは、ｐおよびｑが両方とも０である対応するポリマーよりも短い最大光輝波長を有し；
Ａｒ1およびＡｒ2は各々独立に、置換されていてもよいアリールまたはヘテロアリール基を表し、Ａｒ1およびＡｒ2が、酸素原子によって結合されており；
Ｒは、Ｈまたは置換基であり；
ｎは、１以上である］
のモノマーを重合するステップを含む、ポリマーを形成する方法。
【請求項１０】
−Ａｒ1−（ＮＲ−Ａｒ2）ｎ−が、単位１、２および３から選択される、請求項９に記載の方法：
【化３】
0005732041.tif 000019
［式中、Ａｒ3は、各出現で独立に、置換されていてもよいアリールまたはヘテロアリール基であり、任意のＡｒ1、Ａｒ2、Ａｒ3は、直接結合または二価の連結原子もしくは基によって互いに結合してもよい］。
【請求項１１】
ｎ＝１である、請求項９または１０に記載の方法。
【請求項１２】
Ａｒ1およびＡｒ2が、単結合またはＣＲ1Ｒ2、ＳｉＲ1Ｒ2、ＰＲ1、ＮＲ1、ＯおよびＳから選択される二価の連結基によって結合され、Ｒ1およびＲ2が、水素；置換されていてもよいアルキル（ここで、１個以上の隣接していないＣ原子がＯ、Ｓ、Ｎ、Ｃ＝Ｏおよび−ＣＯＯ−で置換されていてもよい）；アルコキシ、アリール、アリールアルキル、ヘテロアリールおよびヘテロアリールアルキルから独立に選択される、請求項９から１１のいずれか一項に記載の方法。
【請求項１３】
隣接するＡｒ基が、ｐおよび／またはｑが１より大きい場合には、縮合する、請求項９に記載の方法。
【請求項１４】
Ｘが、金属挿入反応に関与可能な脱離基である、請求項９から１３のいずれか一項に記載の方法。
【請求項１５】
Ｘが、ボロン酸、ボロン酸エステルおよびハロゲンからなる群から選択される、請求項１４に記載の方法。
【請求項１６】
Ａｒ、Ａｒ1およびＡｒ2が、各々独立に、炭素環式環を表す、請求項９から１５のいずれか一項に記載の方法。
【請求項１７】
Ａｒ、Ａｒ1およびＡｒ2が、各々独立に、置換されていてもよいフェニルを表す、請求項１６に記載の方法。
【請求項１８】
ｑが少なくとも１である、請求項９から１７のいずれか一項に記載の方法。
【請求項１９】
ポリマーが共重合体である、請求項９から１８のいずれか一項に記載の方法。
【請求項２０】
ポリマーが、フルオレン反復単位および式（ＩＩ）のモノマーに由来する反復単位を含む、請求項９から１９のいずれか一項に記載の方法。
【発明の詳細な説明】
【技術分野】
【０００１】
本発明は、モノマーおよび有機電子デバイスのためのポリマーを形成する方法、特に、有機エレクトロルミネセンスデバイスのための電荷輸送および発光ポリマーに関する。
【背景技術】
【０００２】
あるクラスの光電気（ｏｐｔｏ−ｅｌｅｃｔｒｉｃａｌ）デバイスは、発光または検出のために有機材料を使用するものである。これらのデバイスの基本構造は、発光性有機層、例えば、有機層中に負電荷キャリア（電子）を注入するための陰極および正電荷キャリア（正孔）を注入するための陽極の間に挟まれた、ポリ（ｐ−フェニレンビニレン）（「ＰＰＶ」）またはポリフルオレンのフィルムである。電子および正孔は、光子を発生する有機層中で結合する。特許文献１では、有機発光性材料は、共役ポリマーである。特許文献２では、有機発光性材料は、（８−ヒドロキシキノリン）アルミニウム（「Ａｌｑ３」）などの小分子材料として知られているクラスのものである。実用的デバイスでは、電極の一方は、透明であり、光子がデバイスを脱出するのを可能にする。
【０００３】
通常の有機発光性デバイス（「ＯＬＥＤ」）は、インジウム−スズ−酸化物（「ＩＴＯ」）などの透明な陽極でコーティングされたガラスまたはプラスチック基板上に組み立てられる。少なくとも１種のエレクトロルミネセント有機材料の薄いフィルムの層が、第１の電極を覆う。最後に、陰極が、エレクトロルミネセント有機材料の層を覆う。陰極は、通常、金属または合金であり、アルミニウムなどの単層またはカルシウムおよびアルミニウムなどの複数の層を含み得る。作動中は、正孔は、陽極を通ってデバイス中に注入され、電子は、陰極を通ってデバイス中に注入される。正孔および電子は、有機エレクトロルミネセンス層中で結合し、励起子を形成し、これが、次いで、放射崩壊を受けて光を生じる。
【０００４】
これらのデバイスは、ディスプレイおよび照明アプリケーションにとって大きな可能性を有する。しかし、いくつか大きな問題がある。１つは、特に、その外部電力効率およびその外部量子効率によって測定される効率的なデバイスを作製することである。別のものとして、最大効率が得られる電圧を低下させることがある。別のものとして、デバイスの電圧特性を経時的に安定化することがある。別のものとして、デバイスの寿命を増大することがある。
【０００５】
共役ポリマーは、金属錯体触媒の金属原子が、モノマーのアリール基と脱離基の間に挿入される「金属挿入」によって作用する、金属触媒による重合反応によって形成され得る。このプロセスによって、２個以上の反応性脱離基を含む芳香族モノマーが重合して、芳香族反復単位の鎖を形成し得る。このような重合技術の例として、例えば、特許文献３に記載されるスズキ重合および例えば、非特許文献１に記載されるヤマモト重合がある。ヤマモト重合の場合には、ニッケル錯体触媒が使用され；スズキ重合の場合には、パラジウム錯体触媒が使用される。
【０００６】
例えば、ヤマモト重合による直鎖ポリマーの合成では、２個の反応性ハロゲン基を有するモノマーが使用される。同様に、スズキ重合の方法によれば、少なくとも１個の反応性基は、ボロン酸またはボロン酸エステルなどのホウ素誘導体基であり、その他の反応性基は、ハロゲンである。好ましいハロゲンは、塩素、臭素およびヨウ素であり、最も好ましくは、臭素である。
【０００７】
スズキ重合を使用して、ホモポリマーおよびレジオレギュラー、ブロックおよびランダム共重合体を調製してもよい（本明細書において「共重合体」とは、２種以上の異なる反復単位を含むポリマーを意味する）。特に、ホモポリマーまたはランダム共重合体は、一方の反応性基がハロゲンであり、もう一方の反応性基がホウ素誘導体基である場合に調製され得る。あるいは、ブロックまたはレジオレギュラー、特に、ＡＢ、共重合体は、第１のモノマーの両反応性基が、ホウ素であり、第２のモノマーの両反応性基がハロゲンである場合に調製され得る。
【０００８】
ポリマーの反復単位は、ポリマーの電荷輸送およびエレクトロルミネセント特性を調整するよう選択してもよい。ある広く使用されるクラスの反復単位として、アミン、特に、例えば、特許文献４に開示されるようなトリアリールアミンがある。トリアリールアミン反復単位を使用して、青色発光および正孔輸送機能の両方を提供してもよいが、本発明者らは、トリアリールアミン含有モノマーの重合が、かなり遅いものであり得ることを見い出した。
【０００９】
芳香族反復単位に芳香族基を結合することは、通常、ポリマー全域の単位の共役の伸長をもたらし、そして、反復単位の発光の色をより長い波長へと（または、言い換えれば、より小さいＨＯＭＯ−ＬＵＭＯバンドギャップへと）変える。例えば、特許文献５には、次式：
Ｘ1−Ａｒ1−［トリアリールアミン］−Ａｒ2−Ｘ2
［式中、Ｘ1およびＸ2は、同一または異なる重合可能基であり、
Ａｒ1およびＡｒ2は、同一もしくは異なる、置換または非置換のアリールまたはヘテロアリール基である］
を有するモノマーを重合することによって形成されるポリマーが記載されている。特許文献５には、特に、得られたポリマーから、青色発光ではなく、緑色発光を得るための、Ａｒ1およびＡｒ2がチオフェンであるモノマーが開示されている。
【先行技術文献】
【特許文献】
【００１０】
【特許文献１】ＷＯ９０／１３１４８
【特許文献２】ＵＳ４，５３９，５０７
【特許文献３】ＷＯ００／５３６５６
【特許文献４】ＷＯ９９／５４３８５
【特許文献５】ＵＳ７３４８４２８
【非特許文献】
【００１１】
【非特許文献１】Ｔ．Ｙａｍａｍｏｔｏ、「Ｅｌｅｃｔｒｉｃａｌｌｙ  Ｃｏｎｄｕｃｔｉｎｇ  Ａｎｄ  Ｔｈｅｒｍａｌｌｙ  Ｓｔａｂｌｅ  ｐｉ−Ｃｏｎｊｕｇａｔｅｄ  Ｐｏｌｙ（ａｒｙｌｅｎｅ）ｓ  Ｐｒｅｐａｒｅｄ  ｂｙ  Ｏｒｇａｎｏｍｅｔａｌｌｉｃ  Ｐｒｏｃｅｓｓｅｓ」、Ｐｒｏｇｒｅｓｓ  ｉｎ  Ｐｏｌｙｍｅｒ  Ｓｃｉｅｎｃｅ  １９９３年、１７、１１５３〜１２０５頁
【発明の概要】
【発明が解決しようとする課題】
【００１２】
本発明の一目的は、ポリマー、特に、長い半減期（すなわち、放射体の輝度が定電流で半分になるのにかかる時間）を有する青色ポリマーを提供することである。本発明のさらなる目的は、高効率を有するポリマーを提供することである。
【課題を解決するための手段】
【００１３】
当業者ならば、芳香族反復単位中の芳香族基の数を延ばすことは、その反復単位のバンドギャップを狭くすると予想されることは承知しているであろう。しかし、本発明者らは、驚くべきことに、実際には、芳香族基を反復単位のバンドギャップを増大するために利用できることを見い出した。
【００１４】
さらに、本発明者らは、モノマー中にさらなる芳香族基を含めることによって、特に、電子の豊富なモノマーの場合には、そのモノマーの反応速度を増大できることを見い出した。
【００１５】
本発明者らは、モノマー中にさらなる芳香族基を含めることは、得られたポリマーの寿命の増大につながり得ることをなおさらに見い出した。
【００１６】
したがって、本発明は、第１の態様において、請求項１から７に定義されるモノマーを提供する。
【００１７】
特定の実施形態では、モノマーは、式（ＩＩＩ）：
【００１８】
【化１】
0005732041.tif 000002
【００１９】
［式中、Ｘは、重合可能な基であり；Ａｒ、Ａｒ1およびＡｒ2は、各々独立して、置換されていてもよいアリールまたはヘテロアリール基を表し；Ｒ1は、Ｈまたは置換基を表し：Ｚは、直接結合または二価の連結原子もしくは基を表す］
を有する。
【００２０】
任意に、Ａｒ1およびＡｒ2は、単結合またはＣＲ1Ｒ2、ＳｉＲ1Ｒ2、ＰＲ1、ＮＲ1、ＯおよびＳから選択される二価の連結基によって結合し、ここで、Ｒ1およびＲ2は、水素；置換されていてもよいアルキル（ここで、１個以上の隣接していないＣ原子がＯ、Ｓ、Ｎ、Ｃ＝Ｏおよび−ＣＯＯ−で置換されていてもよい）；アルコキシ、アリール、アリールアルキル、ヘテロアリールおよびヘテロアリールアルキルから独立に選択される。
【００２１】
任意に、Ａｒ1およびＡｒ2は、酸素原子によって結合されている。
【００２２】
任意に、Ａｒ1および／またはＡｒ2は、そのそれぞれの隣接するＡｒ基と縮合していてもよい。
【００２３】
任意に、Ａｒ1およびその隣接するＡｒ基ならびに／またはＡｒ2およびその隣接するＡｒ基は、縮合してフルオレン単位を形成する。
【００２４】
任意に、Ｘは、金属挿入反応に関与可能な脱離基である。
【００２５】
任意に、Ｘは、ボロン酸、ボロン酸エステルおよびハロゲンからなる群から選択される。
【００２６】
任意に、Ａｒ、Ａｒ1およびＡｒ2は、各々独立に、炭素環式環、好ましくは、置換されていてもよいフェニルを表す。
【００２７】
任意に、一方または両方のＡｒ基は、モノマーの中心部分と同一面にない。特に、一方または両方のＡｒ基は、例えば、置換基Ｒ1で置換され、従って、モノマー中にねじれを生じ得る。ねじれは、少なくとも４５度であることが好ましい。
【００２８】
本発明は、第２の態様では、本発明の第１の態様に従うモノマーを重合するステップを含むポリマーを形成する方法を提供する。
【００２９】
任意に、モノマーをコモノマーと反応させ、共重合体を形成する。
【００３０】
任意に、ポリマーは、フルオレン反復単位および式（ＩＩＩ）のモノマーに由来する反復単位を含む。
【００３１】
任意に、重合は、金属触媒の存在下で起こる。
【００３２】
本発明は、第３の態様では、有機電子デバイス、任意に、本発明の第３の態様に従うポリマーを含むエレクトロルミネセントデバイスを提供する。
【００３３】
本発明は、第４の態様では、式（Ｉ）：
Ｘ−（Ａｒ）ｐ−Ｙ−（Ａｒ）ｑ−Ｘ      （Ｉ）
［式中、各Ａｒは独立に、置換されていてもよいアリールまたはヘテロアリール基を表し；Ｙは、少なくとも１個のアリールまたはヘテロアリール基を含む基を表し；ｐは、０または整数であり；ｑは、少なくとも１であり；Ｘは、重合可能な基であり；ここで、ポリマーは、ｐおよびｑが両方とも０である対応するポリマーよりも長い最大光輝波長を有する］
のモノマーを重合するステップを含む、ポリマーを形成する方法を提供する。
【００３４】
任意に、モノマーは、式（ＩＩ）：
Ｘ−（Ａｒ）ｐ−Ａｒ1−（ＮＲ−Ａｒ2）ｎ−（Ａｒ）ｑ−Ｘ      （ＩＩ）
［式中、Ａｒ1およびＡｒ2は各々独立に、置換されていてもよいアリールまたはヘテロアリール基を表し；Ｒは、Ｈまたは置換基であり；ｎは、少なくとも１である］
で示されるモノマーである。
【００３５】
任意に、−Ａｒ1−（ＮＲ−Ａｒ2）ｎ−は、単位１、２および３から選択される。
【００３６】
【化２】
0005732041.tif 000003
【００３７】
［式中、Ａｒ3は、各出現で独立に、置換されていてもよいアリールまたはヘテロアリール基であり、任意のＡｒ1、Ａｒ2、Ａｒ3は、直接結合または二価の連結原子もしくは基によって互いに結合していてもよい］
【００３８】
任意に、ｎ＝１である。
【００３９】
任意に、Ａｒ1およびＡｒ2は、単結合またはＣＲ1Ｒ2、ＳｉＲ1Ｒ2、ＰＲ1、ＮＲ1、ＯおよびＳから選択される二価の連結基によって結合され、Ｒ1およびＲ2は、水素；置換されていてもよいアルキル（ここで、１個以上の隣接していないＣ原子がＯ、Ｓ、Ｎ、Ｃ＝Ｏおよび−ＣＯＯ−で置換されていてもよい）；アルコキシ、アリール、アリールアルキル、ヘテロアリールおよびヘテロアリールアルキルから独立に選択される。
【００４０】
任意に、Ａｒ1およびＡｒ2は、酸素原子によって結合されている。
【００４１】
任意に、Ａｒ1および／またはＡｒ2は、ｑが少なくとも１である場合には、そのそれぞれの隣接するＡｒ基と縮合してもよい。
【００４２】
任意に、Ａｒ1およびその隣接するＡｒ基ならびに／またはＡｒ2およびその隣接するＡｒ基は、縮合してフルオレン単位を形成する。
【００４３】
任意に、隣接するＡｒ基は、ｐおよび／またはｑが１より大きい場合には、縮合してもよい。
【００４４】
任意に、Ｘは、金属挿入反応に関与可能な脱離基である。
【００４５】
任意に、Ｘは、ボロン酸、ボロン酸エステルおよびハロゲンからなる群から選択される。
【００４６】
任意に、Ａｒ、Ａｒ1およびＡｒ2は、各々独立に、炭素環式環、好ましくは、置換されていてもよいフェニルを表す。
【００４７】
任意に、一方または両方のＡｒ基は、モノマーの中心部分と同一面にない。特に、一方または両方のＡｒ基は、例えば、置換基Ｒ1で置換され、従って、モノマー中にねじれを生じてもよい。ねじれは、少なくとも４５度であることが好ましい。
【００４８】
任意に、ｑは、少なくとも１である。
【００４９】
任意に、ポリマーは、共重合体である。
【００５０】
任意に、ポリマーは、フルオレン反復単位および式（Ｉ）のモノマーに由来する反復単位を含む。
【００５１】
任意に、重合は、金属触媒の存在下で起こる。
【００５２】
本発明は、さらなる態様では、反復単位：
【００５３】
【化３】
0005732041.tif 000004
【００５４】
［式中、Ａｒ、Ａｒ1およびＡｒ2は、各々独立に、置換されていてもよいアリールまたはヘテロアリール基を表し；Ｒ1は、Ｈまたは置換基を表し：Ｚは、直接結合または二価の連結原子もしくは基を表し、ここで、Ａｒ1およびＡｒ2は、単結合またはＣＲ1Ｒ2、ＳｉＲ1Ｒ2、ＰＲ1、ＮＲ1、ＯおよびＳから選択される二価の連結基によって結合され、ここで、Ｒ1およびＲ2は、水素；置換されていてもよいアルキル（ここで、１個以上の隣接していないＣ原子がＯ、Ｓ、Ｎ、Ｃ＝Ｏおよび−ＣＯＯ−で置換されていてもよい）；アルコキシ、アリール、アリールアルキル、ヘテロアリールおよびヘテロアリールアルキルから独立に選択される］
を有するポリマーを提供する。
【図面の簡単な説明】
【００５５】
【図１】スズキ重合において過剰の臭素化モノマーを使用することによって製造された低分子量ポリマーの低減した効率を示す図である。
【図２】スズキ重合において過剰の臭素化モノマーを使用することによって製造された低分子量ポリマーの低減した寿命を示す図である。
【図３】本発明のエレクトロルミネセントデバイスを提供する図である。
【発明を実施するための形態】
【００５６】
電子の豊富なモノマー、例えば、少なくとも１個のアミン基を含むモノマーを使用して、ポリマーにおける正孔輸送を提供し得ることは有益である。また、これらのモノマーに由来する反復単位を使用して発光を提供し得る。しかし、これらのモノマーは、半導体ポリマーを形成するために使用される重合反応において、電子の乏しいモノマーよりも遅く反応する。本明細書において、電子の豊富なモノマーは、少なくとも１個の炭素原子が、置換された炭素原子より多い量の非共有価電子を有する原子または基によって置換されている炭化水素モノマーである。この結果、種々のモノマーがポリマー中に種々の速度で組み込まれ、電子の豊富なモノマーは、電子の乏しいモノマーよりも遅く組み込まれる。したがって、ポリマーの末端に向かって高い濃度の電子の豊富なポリマーが存在する。
【００５７】
この効果は、ポリマーの分子量が、スズキ重合において過剰の臭素化モノマーを使用することによって制御される（または、少なくとも部分的に制御される）場合に明らかであるが、これは、低分子量ポリマー（すなわち、２５０，０００未満のＭｗを有する）中に、相対的に多数の末端があると、ポリマーの末端に向かって位置される、電子の豊富なモノマーの割合が多くなるからである。結果として得られるポリマーの効率および寿命の喪失は、図１および２にそれぞれ示されており、これでは、Ａは、１：１のジエステル：ジブロミド比を用いて製造された対照ポリマーであり、Ｂは、０．９８：１のジエステル：ジブロミド比を用いて製造された低分子量ポリマーである。
【００５８】
電子の豊富な基のこの不均等分布は、材料の寿命および効率の両方に有害であると考えられている。モノマー中に上記のＡｒ基を提供することによって、電子の豊富な基がより均等に分布され、ポリマー鎖内の正孔輸送単位のより均等な分布につながると考えられている。
【００５９】
本発明によって提供される利益はまた、重合速度以外の理由のために例えば、電子の乏しいモノマーに対して大きなパーセンテージの電子の豊富なモノマーが使用される場合に、または簡単に、重合反応に関与する機会のために、電子の豊富なモノマーが、ポリマーの主鎖または分岐の末端に向かって組み込まれる場合に、得られるはずである。
【００６０】
本発明のモノマーの一方または両方のＡｒ基が、互いにねじれている場合に、そのモノマーに由来する反復単位のバンドギャップは増大する。このようにして、単位の発光の色が調整され得る。あるいは、モノマーを使用して、別個の発光単位とともに電荷輸送単位を提供してもよく、この場合には、Ａｒ基のねじれ度を、これらのＡｒ基を含有する反復単位が、発光しないよう十分に高いバンドギャップを有することを確実にするよう制御してもよい。
【００６１】
本発明の方法によって形成されるポリマーは、例えば、Ａｄｖ．  Ｍａｔｅｒ．  ２０００  １２（２３）  １７３７〜１７５０頁およびその中の参考文献に開示されるアリーレン反復単位から選択される反復単位を含むことが好ましい。例示的な第１の反復単位として、Ｊ．Ａｐｐｌ．Ｐｈｙｓ．１９９６年、７９、９３４頁に開示される１，４−フェニレン反復単位；ＥＰ０８４２２０８に開示されるフルオレン反復単位；例えば、Ｍａｃｒｏｍｏｌｅｃｕｌｅｓ  ２０００年、３３（６）、２０１６〜２０２０頁に開示されるインデノフルオレン反復単位および例えば、ＥＰ０７０７０２０に開示されるスピロフルオレン反復単位が挙げられる。これらの反復単位の各々は、置換されていてもよい。置換基の例として、Ｃ1-20アルキルまたはアルコキシなどの可溶化基；フッ素、ニトロまたはシアノなどの電子求引基およびポリマーのガラス転移温度（Ｔｇ）を増大する置換基が挙げられる。
【００６２】
特に好ましいポリマーは、置換されていてもよい２，７−結合しているフルオレン、最も好ましくは、式ＩＶ：
【００６３】
【化４】
0005732041.tif 000005
【００６４】
［式中、Ｒ1およびＲ2は独立に、水素または置換されていてもよいアルキル（ここで、１個以上の隣接していないＣ原子がＯ、Ｓ、Ｎ、Ｃ＝Ｏおよび−ＣＯＯ−で置換されていてもよい）、アルコキシ、アリール、アリールアルキル、ヘテロアリールおよびヘテロアリールアルキルから選択される］
で示される反復単位を含む。Ｒ1およびＲ2の少なくとも一方は、置換されていてもよいＣ4−Ｃ20アルキルまたはアリール基を含むことがより好ましい。
【００６５】
Ｒがアリールまたはヘテロアリールである場合には、好ましい任意選択の置換基として、１個以上の隣接していないＣ原子が、Ｏ、Ｓ、Ｎ、Ｃ＝Ｏおよび−ＣＯＯ−で置換されていてもよいアルキル基が挙げられる。
【００６６】
置換基Ｒ1およびＲ2以外のフルオレン単位の任意の置換基は、１個以上の隣接していないＣ原子がＯ、Ｓ、Ｎ、Ｃ＝Ｏおよび−ＣＯＯ−で置換されていてもよいアルキル、置換されていてもよいアリール、置換されていてもよいヘテロアリール、アルコキシ、アルキルチオ、フッ素、シアノおよびアリールアルキルからなる群から選択されることが好ましい。
【００６７】
ポリマーは、上記のアリーレン反復単位およびアリールアミン反復単位、特に、反復単位Ｖ：
【００６８】
【化５】
0005732041.tif 000006
【００６９】
［式中、Ａｒ1およびＡｒ2は、置換されていてもよいアリールまたはヘテロアリール基であり、ｎは、１以上であり、好ましくは、１または２であり、ＲはＨまたは置換基、好ましくは、置換基である］
を含むことが好ましい。Ｒは、好ましくは、アルキルまたはアリールまたはヘテロアリールであり、最も好ましくは、アリールまたはヘテロアリールである。式１の単位中の任意のアリールまたはヘテロアリール基は、置換されていてもよい。好ましい置換基として、アルキルおよびアルコキシ基が挙げられる。式１の反復単位中の任意のアリールまたはヘテロアリール基は、直接結合または二価の連結原子もしくは基によって結合していてもよい。
【００７０】
好ましい二価の連結原子および基として、Ｏ、Ｓ；置換されたＮ；および置換されたＣが挙げられる。
【００７１】
式１を満たす特に好ましい単位として、式１〜３の単位：
【００７２】
【化６】
0005732041.tif 000007
【００７３】
［式中、Ａｒ1およびＡｒ2は、上記で定義のとおりであり；Ａｒ3は、置換されていてもよいアリールまたはヘテロアリールである］
が挙げられる。存在する場合には、Ａｒ3の好ましい置換基として、アルキルおよびアルコキシ基が挙げられる。
【００７４】
アリールアミン単位の好ましい濃度は、それを含有するポリマーの機能に応じて変わる。アリールアミン単位が、正孔輸送層において使用するためのポリマー中に存在する場合には、最大９５ｍｏｌ％、好ましくは、最大７０ｍｏｌ％の量で存在することが好ましい。アリールアミン単位が、発光層において使用するためのポリマー中に（発光ポリマーとしてまたは発光ドーパントのホストとして）存在する場合には、最大３０ｍｏｌ％、好ましくは、最大２０ｍｏｌ％の量で存在することが好ましい。これらのパーセンテージは、式Ｖの２種以上の反復単位が使用される場合には、ポリマー中に存在するアリールアミン単位の総数に当てはまる。
【００７５】
ポリマーは、電荷輸送または発光のためのヘテロアリーレン反復単位を含み得る。好ましいヘテロアリーレン反復単位は、式７〜２１：
【００７６】
【化７】
0005732041.tif 000008
【００７７】
［式中、Ｒ6およびＲ7は、同一または異なり、各々独立に、水素、または置換基、好ましくは、アルキル、アリール、ペルフルオロアルキル、チオアルキル、シアノ、アルコキシ、ヘテロアリール、アルキルアリールまたはアリールアルキルである］
から選択される。製造を容易にするために、Ｒ6およびＲ7は、同一であることが好ましい。それらは同一であり、各々フェニル基であることがより好ましい。
【００７８】
【化８−１】
0005732041.tif 000009
【化８−２】
0005732041.tif 000010
【化８−３】
0005732041.tif 000011
【００７９】
エレクトロルミネセント共重合体は、例えば、ＷＯ００／５５９２７およびＵＳ６３５３０８３に開示されるように、エレクトロルミネセント領域および正孔輸送領域および電子輸送領域の少なくとも一方を含み得る。正孔輸送領域および電子輸送領域のうち一方のみが、提供される場合には、エレクトロルミネセント領域はまた、もう一方の正孔輸送および電子輸送機能を提供し得る。あるいは、エレクトロルミネセントポリマーは、正孔輸送材料および／または電子輸送材料とブレンドしてもよい。１種以上の正孔輸送反復単位、電子輸送反復単位および放出反復単位を含むポリマーは、ポリマー主鎖またはポリマー側鎖中に前記単位を提供し得る。
【００８０】
このようなポリマー内の種々の領域は、ＵＳ６３５３０８３のようにポリマー主鎖に沿って、またはＷＯ０１／６２８６９のようにポリマー主鎖から垂下する基として提供され得る。
【００８１】
本発明の方法によって形成されるポリマーは、エレクトロルミネセントデバイスにおいて使用され、使用されるデバイスの層および共反復単位（ｃｏ−ｒｅｐｅａｔ  ｕｎｉｔｓ）の性質に応じて、正孔輸送、電子輸送および発光の機能のうち１以上を提供し得る。
【００８２】
また、本発明の方法によって形成されるポリマーを、ポリマーと混合され得るか、ポリマーに結合され得る発光ドーパントのホスト材料として使用してもよい。この場合には、ポリマーは、ドーパントのものよりも高い励起状態エネルギーレベルを有するべきである。リン光性ドーパントの場合には、ポリマーのＴ1エネルギーレベルは、励起状態エネルギーがホストのＴ1エネルギーレベルから放射体のＴ1レベルに移されるほど十分に高いものであるべきである。好ましくは、ホストは、放射体のＴ1エネルギーレベル、特に、放射体のものよりも高いＴ1エネルギーレベルからのエネルギー逆移動を防ぐほど十分に高いＴ1エネルギーレベルを有することが好ましい。しかし、いくつかの場合には、ホストのＴ1エネルギーレベルは、放射体のものと同様またはそれよりも低い場合もある。
【００８３】
金属錯体
エレクトロルミネセントデバイスにおいて蛍光性またはリン光性ドーパントとして使用してもよい材料として、式（ＶＩ）：
【００８４】
【化９】
0005732041.tif 000012
【００８５】
［式中、Ｍは金属であり；Ｌ1、Ｌ2およびＬ3は各々、配位基であり；ｑは、整数であり；ｒおよびｓは、各々独立に、０または整数であり；（ａ．ｑ）＋（ｂ．ｒ）＋（ｃ．ｓ）の合計は、Ｍ上の利用可能な配位部位の数に等しく、ａは、Ｌ1上の配位部位の数であり、ｂは、Ｌ2上の配位部位の数であり、ｃは、Ｌ3上の配位部位の数である］
の置換されていてもよい錯体を含む金属錯体が挙げられる。
【００８６】
重元素Ｍは、強いスピン軌道結合を誘発して、迅速なシステム間架橋および三重項以上の状態からの発光（リン光）を可能にする。適した重金属Ｍとして：
−セリウム、サマリウム、ユウロピウム、テルビウム、ジスプロシウム、ツリウム、エルビウムおよびネオジムなどのランタニド金属；
−ｄ−ブロック金属、特に、２列および３列のもの、すなわち、元素３９〜４８および７２〜８０、特に、ルテニウム、ロジウム、パラジウム、レニウム、オスミウム、イリジウム、白金および金
が挙げられる。
【００８７】
ｆ−ブロック金属の適した配位基として、カルボン酸、１，３−ジケトナート、ヒドロキシカルボン酸、アシルフェノールおよびイミノアシル基をはじめとするシッフ塩基などの酸素または窒素ドナーシステムが挙げられる。公知のように、発光性ランタニド金属錯体は、金属イオンの第１励起状態より高い三重項励起エネルギーレベルを有する増感基（単数または複数）を必要とする。発光は、金属のｆ−ｆ転移からであり、そのため、発光色は、金属の選択によって決定される。鋭い発光は、通常、狭く、ディスプレイアプリケーションにとって有用な純粋色発光をもたらす。
【００８８】
ｄ−ブロック金属は、三重項励起状態からの発光にとって特に適している。これらの金属は、式（ＶＩＩ）：
【００８９】
【化１０】
0005732041.tif 000013
【００９０】
［式中、Ａｒ4およびＡｒ5は、同一であっても異なっていてもよく、置換されていてもよいアリールまたはヘテロアリールから独立に選択され；Ｘ1およびＹ1は、同一であっても異なっていてもよく、炭素または窒素から独立に選択され；Ａｒ4およびＡｒ5は一緒になって縮合されていてもよい］
のポルフィリンまたは二座配位子などの炭素または窒素ドナーを含む有機金属錯体を形成する。Ｘ1が炭素であり、Ｙ1が窒素である配位子が、特に好ましい。
【００９１】
二座配位子の例は以下に例示される：
【００９２】
【化１１】
0005732041.tif 000014
【００９３】
Ａｒ4およびＡｒ5は各々、１個以上の置換基を保持し得る。これらの置換基のうち２個以上が結合して環、例えば、芳香環を形成してもよい。特に好ましい置換基として、ＷＯ０２／４５４６６、ＷＯ０２／４４１８９、ＵＳ２００２−１１７６６２およびＵＳ２００２−１８２４４１に開示される、錯体の発光をブルーシフトするよう使用され得るフッ素またはトリフルオロメチル；ＪＰ２００２−３２４６７９に開示されるアルキルまたはアルコキシ基；ＷＯ０２／８１４４８に開示される、発光材料として使用される場合に錯体への正孔輸送を補助するよう使用され得るカルバゾール；ＷＯ０２／６８４３５およびＥＰ１２４５６５９に開示されるさらなる基の結合のための配位子を官能基付与するのに役立ち得る臭素、塩素またはヨウ素；ＷＯ０２／６６５５２に開示される金属錯体の溶液処理性を得るまたは増強するよう使用され得るおよびデンドロンが挙げられる。
【００９４】
発光デンドリマーは、通常、１個以上のデンドロンと結合している発光コアを含み、ここで、各デンドロンは、分岐点および２以上の樹状分岐を含む。好ましくは、デンドロンは、少なくとも部分的にコンジュゲートしており、少なくともコアおよび樹状分岐の１つは、アリールまたはヘテロアリール基を含む。
【００９５】
ｄ−ブロック元素とともに使用するのに適したその他の配位子として、ジケトナート、特に、アセチルアセトナート（ａｃａｃ）；トリアリールホスフィンおよびピリジンが挙げられ、それらの各々は、置換されていてもよい。
【００９６】
主な基金属錯体は、配位子ベースの、または電荷移動発光を示す。これらの錯体については、発光色は配位子ならびに金属の選択によって決定される。
【００９７】
ホスト材料および金属錯体は、物理的ブレンドの形態で組み合わされ得る。あるいは、金属錯体は、ホスト材料と化学的に結合され得る。ポリマー性ホストの場合には、金属錯体は、例えば、ＥＰ１２４５６５９、ＷＯ０２／３１８９６、ＷＯ０３／１８６５３およびＷＯ０３／２２９０８に開示されるように、ポリマー主鎖中の反復単位として組み込まれる、またはポリマーの末端基として提供されるポリマー主鎖と結合している置換基として化学的に結合され得る。
【００９８】
さまざまな蛍光性低分子量金属錯体が公知であり、有機発光デバイスにおいて実証されている［例えば、Ｍａｃｒｏｍｏｌ．Ｓｙｍ．１２５（１９９７年）１〜４８頁、ＵＳ−Ａ５，１５０，００６、ＵＳ−Ａ６，０８３，６３４およびＵＳ−Ａ５，４３２，０１４参照のこと］。二価または三価金属の適した配位子として：例えば、酸素−窒素または酸素−酸素供与原子を含むオキシノイド、通常、置換基酸素原子または置換基窒素原子を含む環窒素原子または置換基酸素原子を含む酸素原子、例えば、８−ヒドロキシキノラートおよびヒドロキシキノキサリノール−１０−ヒドロキシベンゾ（ｈ）キノリナート（ＩＩ）、ベンザゾール（ＩＩＩ）、シッフ塩基、アゾインドール、クロモン誘導体、３−ヒドロキシフラボンおよびサリチラトアミノカルボキシラートおよびエステルカルボキシラートなどのカルボン酸が挙げられる。任意選択の置換基として、発光色を改変し得る、（ヘテロ）芳香環上のハロゲン、アルキル、アルコキシ、ハロアルキル、シアノ、アミノ、アミド、スルホニル、カルボニル、アリールまたはヘテロアリールが挙げられる。
【００９９】
図４に関連して、本発明のエレクトロルミネセントデバイスの構造は、透明なガラスまたはプラスチック基板１、陽極２および陰極４を含む。エレクトロルミネセント層３は、陽極２と陰極４の間に提供される。
【０１００】
実用的デバイスでは、少なくとも一方の電極は、光が放出され得るよう半透明である。陽極が透明である場合には、通常、インジウムスズ酸化物を含む。
【０１０１】
電荷輸送、電荷注入または電荷遮断層などのさらなる層は、陽極２と陰極３の間に位置され得る。
【０１０２】
重合法
本発明の方法は、金属錯体触媒の金属原子が、モノマーのアリール基および脱離基の間に挿入される金属挿入によって作用する、金属触媒による重合反応、特に、例えば、ＷＯ００／５３６５６に記載されるスズキ重合および例えば、Ｔ．Ｙａｍａｍｏｔｏ、「Ｅｌｅｃｔｒｉｃａｌｌｙ  Ｃｏｎｄｕｃｔｉｎｇ  Ａｎｄ  Ｔｈｅｒｍａｌｌｙ  Ｓｔａｂｌｅ  π：−Ｃｏｎｊｕｇａｔｅｄ  Ｐｏｌｙ（ａｒｙｌｅｎｅ）ｓ  Ｐｒｅｐａｒｅｄ  ｂｙ  Ｏｒｇａｎｏｍｅｔａｌｌｉｃ  Ｐｒｏｃｅｓｓｅｓ」、Ｐｒｏｇｒｅｓｓ  ｉｎ  Ｐｏｌｙｍｅｒ  Ｓｃｉｅｎｃｅ  １９９３年、１７、１１５３〜１２０５頁に記載されるヤマモト重合を必要とし得る。
【０１０３】
ヤマモト重合の場合には、ニッケル錯体触媒が使用され、モノマーは、少なくとも２つの反応性ハロゲン基を含む。スズキ重合の場合には、塩基の存在下でパラジウム錯体触媒が使用され；少なくとも１つの反応性基は、ボロン酸またはボロン酸エステルなどのホウ素誘導体基であり；その他の反応性基は、ハロゲンである。
【０１０４】
好ましいハロゲンとして、塩素、臭素およびヨウ素があり、最も好ましくは、臭素である。ハロゲンの代わりに使用してもよいその他の反応性脱離基として、スルホン酸のエステル、例えば、メシラートおよびトリフラート基が挙げられる。
【０１０５】
ポリマーは、末端キャップされていることが好ましい。末端キャップ化試薬は、重合の最後に添加してもよい。しかし、いくつかの場合には、例えば、ポリマーの分子量を制御するために、末端キャップ化試薬を重合の間または重合の開始時に添加することが有益であり得る。
【０１０６】
種々のモノマーがほぼ同一の反応性を有する重合混合物を提供することによって、ポリマー鎖に沿った反復単位の分布は、モノマーが異なる反応性を有する混合物と比較してより均等である。反復単位の分布をさらに制御するために、異なるモノマーが、重合反応の間の異なる時間で添加されるブロック重合技術を使用してもよい。
【０１０７】
電荷注入層
陽極から半導体ポリマーの層または複数の層への正孔注入を補助するよう、陽極２とエレクトロルミネセント層３の間に提供される、導電性有機または無機材料から形成され得る導電性正孔注入層を提供することが特に望ましい。ドープされた有機正孔注入材料の例として、ＥＰ０９０１１７６およびＥＰ０９４７１２３に開示される、ドープされたポリ（エチレンジオキシチオフェン）（ＰＥＤＴ）、特に、スルホン酸ポリスチレン（ＰＳＳ）などの電荷平衡性ポリ酸でドープされたＰＥＤＴ、ＵＳ５７２３８７３およびＵＳ５７９８１７０に開示される、ポリアクリル酸またはフッ素化スルホン酸、例えば、Ｎａｆｉｏｎ（登録商標）；ポリアニリンおよび置換されていてもよいポリチオフェンまたはポリ（チエノチオフェン）が挙げられる。導電性無機材料の例として、Ｊｏｕｒｎａｌ  ｏｆ  Ｐｈｙｓｉｃｓ  Ｄ：  Ａｐｐｌｉｅｄ  Ｐｈｙｓｉｃｓ  （１９９６）、２９（１１）、２７５０〜２７５３頁に開示される、ＶＯＸ  ＭｏＯｘおよびＲｕＯｘなどの遷移金属酸化物が挙げられる。
【０１０８】
エレクトロルミネセントおよび電荷輸送層
存在する場合には、陽極２とエレクトロルミネセント層３の間に位置する正孔輸送層は、好ましくは５．５ｅＶ以下、より好ましくは、約４．８〜５．５ｅＶのＨＯＭＯレベルを有する。ＨＯＭＯレベルは、例えば、サイクリック・ボルタンメトリーによって測定され得る。
【０１０９】
存在する場合には、エレクトロルミネセント層３と陰極４の間に位置する電子輸送層は、約３〜３．５ｅＶのＬＵＭＯレベルを有することが好ましい。
【０１１０】
エレクトロルミネセント層３は、エレクトロルミネセント材料単独であってもよく、エレクトロルミネセント材料と１種以上のさらなる材料と組み合わせて含んでもよい。特に、エレクトロルミネセント材料は、例えば、ＷＯ９９／４８１６０に開示される正孔および／または電子輸送材料とブレンドされてもよく、または半導体ホストマトリクス中に発光性ドーパントを含み得る。あるいは、エレクトロルミネセント材料は、電荷輸送材料および／またはホスト材料と共有結合され得る。
【０１１１】
エレクトロルミネセント層３はパターン化されていても、パターン化されていなくてもよい。例えば、パターン化されていない層を含むデバイスを照明光源として使用してもよい。この目的には、白色発光デバイスが特に適している。パターン化された層を含むデバイスは、例えば、アクティブマトリクスディスプレイまたはパッシブマトリクスディスプレイであり得る。アクティブマトリクスディスプレイの場合には、パターン化されたエレクトロルミネセント層は、通常、パターン化された陽極層およびパターン化されていない陰極と組み合わせて使用される。パッシブマトリクスディスプレイの場合には、陽極層は、陽極材料の平行な縞から形成され、エレクトロルミネセント材料の平行な縞および陰極材料は、陽極材料と垂直に配置され、エレクトロルミネセント材料および陰極材料の縞は、通常、フォトリソグラフィーによって形成される絶縁材料の縞（「陰極セパレータ」）によって分離されている。
【０１１２】
層３に使用するのに適した材料として、小分子、ポリマー性およびデンドロマー性材料およびその組成物が挙げられる。層３に使用するのに適したエレクトロルミネセントポリマーとして、ポリ（ｐ−フェニレンビニレン）などのポリ（アリーレンビニレン）およびポリアリーレン、例えば、ポリフルオレン、特に、２，７−結合型９，９ジアルキルポリフルオレンまたは２，７−結合型９，９ジアリールポリフルオレン；ポリスピロフルオレン、特に、２，７−結合型ポリ−９，９スピロフルオレン；ポリインデノフルオレン、特に、２，７−結合型ポリインデノフルオレン；ポリフェニレン、特に、アルキルまたはアルコキシ置換ポリ−１，４−フェニレンが挙げられる。例えば、Ａｄｖ．  Ｍａｔｅｒ．  ２０００年  １２（２３）  １７３７〜１７５０頁およびその中の参考文献に開示されるこのようなポリマー。層３に使用するのに適したエレクトロルミネセントデンドリマーとして、例えば、ＷＯ０２／０６６５５２に開示されるデンドリマー性基を有するエレクトロルミネセント金属錯体が挙げられる。
【０１１３】
陰極
陰極４は、エレクトロルミネセント層への電子の注入を可能にする仕事関数を有する材料から選択される。陰極およびエレクトロルミネセント材料間の有害な相互作用の可能性などのその他の因子が、陰極の選択に影響を及ぼす。陰極は、アルミニウムの層などの単一材料からなっていてもよい。あるいは、複数の金属、例えば、ＷＯ９８／１０６２１に開示されるカルシウムおよびアルミニウムなどの低仕事関数材料および高仕事関数材料の二層；ＷＯ９８／５７３８１、Ａｐｐｌ．Ｐｈｙｓ．Ｌｅｔｔ．２００２年、８１（４）、６３４およびＷＯ０２／８４７５９に開示される元素バリウム；または電子注入を補助するための、金属化合物、特に、アルカリ金属またはアルカリ土類金属の酸化物またはフッ化物の薄層、例えば、ＷＯ００／４８２５８に開示されるフッ化リチウム；Ａｐｐｌ．Ｐｈｙｓ．Ｌｅｔｔ．２００１年、７９（５）、２００１頁に開示されるフッ化バリウム；および酸化バリウムを含んでもよい。デバイスへの電子の効率的な注入を提供するために、陰極は、好ましくは３．５ｅＶ未満、より好ましくは、３．２ｅＶ未満、最も好ましくは、３ｅＶ未満の仕事関数を有する。金属の仕事関数は、例えば、Ｍｉｃｈａｅｌｓｏｎ，Ｊ．Ａｐｐｌ．Ｐｈｙｓ．４８（１１）、４７２９頁、１９７７年に見い出すことができる。
【０１１４】
陰極は、不透明であっても、透明であってもよい。透明陰極は、アクティブマトリクスデバイスにとって特に有利である。なぜならこのようなデバイスにおいては透明陽極を通る発光が、発光ピクセルの下部に位置するドライブ回路によって少なくとも部分的に遮断されるからである。透明陰極は、透明であるほど十分に薄い電子注入材料の層を含む。通常、この層の側部導電性は、その薄さの結果として低くなる。この場合には、電子注入材料の層を、より厚い層のインジウムスズ酸化物などの透明導電性材料と組み合わせて使用する。
【０１１５】
当然のことながら、透明陰極デバイスは、透明陽極を有する必要はなく（もちろん、完全に透明なデバイスが望まれない限り）、そのため、底部発光デバイスに使用される透明陽極を、アルミニウムの層などの反射性材料の層で置き換え、または補完してもよい。透明陰極デバイスの例は、例えば、ＧＢ２３４８３１６に開示されている。
【０１１６】
封入
光学デバイスは、湿気および酸素に対して感受性が高い傾向がある。したがって、基板は、デバイスへの湿気および酸素の進入を防ぐための良好なバリア特性を有することが好ましい。基板は、一般にはガラスであるが、特に、デバイスの柔軟性が望まれる場合には代替基板を使用してもよい。例えば、基板は、代替のプラスチックおよびバリア層の基板を開示するＵＳ６２６８６９５におけるように、プラスチックを、またはＥＰ０９４９８５０に開示される薄いガラスおよびプラスチックの積層板を含んでもよい。
【０１１７】
デバイスは、湿気および酸素の進入を防ぐために封止剤（示されていない）を用いて封入されることが好ましい。適した封止剤として、例えば、ＷＯ０１／８１６４９に開示されるポリマーおよび誘電体の交互積層または例えば、ＷＯ０１／１９１４２に開示される気密容器などの、適したバリア特性を有するガラスのシート、フィルムが挙げられる。基板または封止剤を通して浸透し得る、大気中水分および／または酸素をいずれも吸収するためのゲッタ材料を、基板と封止剤の間に配置してもよい。
【０１１８】
図４の実施形態は、基板上に陽極を最初に形成することと、続いて、エレクトロルミネセント層および陰極を蒸着することによって形成されるデバイスを示すが、当然のことながら、本発明のデバイスは、基板上に陰極を最初に形成することと、続いて、エレクトロルミネセント層および陽極を蒸着することによっても形成され得る。
【０１１９】
溶液処理
単一ポリマーまたは複数のポリマーを溶液から蒸着して、層３を形成してもよい。ポリアリーレン、特に、ポリフルオレンに適した溶媒として、トルエンおよびキシレンなどのモノ−またはポリ−アルキルベンゼンが挙げられる。印刷およびコーティング技術、好ましくは、スピンコーティングおよびインクジェット印刷をはじめとする特に好ましい溶液蒸着技術。
【０１２０】
スピンコーティングは、例えば、照明アプリケーションまたは単一モノクロセグメント化ディスプレイのためのものなど、エレクトロルミネセント材料のパターン化が必要でないデバイスに特に適している。
【０１２１】
インクジェット印刷は、高情報量ディスプレイ、特に、フルカラーディスプレイに特に適している。デバイスは、第１の電極上にパターン化された層を提供することおよび一色（モノクロデバイスの場合には）または複数色（マルチカラー、特に、フルカラーデバイスの場合には）を印刷するためのウェルを定義することによってインクジェット印刷され得る。例えば、ＥＰ０８８０３０３に記載されるように、パターン化された層は、通常、ウェルを定義するようパターン化されたフォトレジストの層である。
【０１２２】
ウェルの代替物として、インクをパターン化された層内の定義されたチャンネル中に印刷してもよい。特に、フォトレジストをパターン化して、ウェルとは異なって、複数のピクセルにわたって延びる、チャンネル末端が閉じていても、解放していてもよいチャンネルを形成し得る。
【０１２３】
その他の溶液蒸着技術として、ディップコーティング、ロール印刷およびスクリーン印刷が挙げられる。
【０１２４】
溶液処理によってデバイスの複数層が形成される場合には、当業者ならば、例えば、１つの層を架橋し、その後、後続の層を蒸着することまたはこれらの層の第１のものが形成される材料が、第２の層を蒸着するために使用される溶媒に可溶性でないように、隣接する層の材料を選択することによって、隣接する層が混ざるのを防ぐ技術は承知しているであろう。
【実施例】
【０１２５】
【実施例１】
【０１２６】
モノマーを以下のスキームのように調製した。
【化１２】
0005732041.tif 000015
【０１２７】
モノマー１は、２，７−ジボロン酸−９，９−ジオクチルフルオレンのエステルを用いるスズキ重合を受けた。
【０１２８】
比較例１
ポリマーは、モノマー１の代わりに以下のモノマーを使用した点を除いて、実施例１のように調製した。
【０１２９】
【化１３】
0005732041.tif 000016
【０１３０】
ポリマーは、ポリマー鎖末端にアミン基を含むことがわかった。いずれかの理論に拘束されようとは思わないが、アミンベースのモノマーの電子の豊富な性質は、その他の、重合に使用されるより電子が不足したモノマーと比較して、その反応性を低下させる傾向があることが考えられる。この結果、アミン基がポリマー鎖の末端に位置し、そしてそれが、ポリマー鎖内の電荷輸送アミン基の不均等分布につながる。
【０１３１】
しかし、本発明者らは、モノマーの反応性が、反応に使用されるその他のモノマーの反応性と同様であるよう、アミンと反応性脱離基の間に少なくとも１個のＡｒ基を提供することによって、モノマーの反応性が増大され得ることを見い出した。このようにして、ポリマー主鎖に沿った反復単位は、より均等に分布され、これは、次いで、ポリマーの効率および寿命の増大につながる。
【０１３２】
反応性を増大することに加え、Ａｒ基は、ポリマー鎖中でアミン単位を互いに分離するための「スペーサー」として役立ち、これもやはり、ポリマー主鎖内のアミン単位のより均等な分布を提供する効果を有する。
【０１３３】
さらに、アミンが、エレクトロルミネセントポリマーの発光単位である場合には、ポリマーの発光色は、Ａｒ基を適宜選択することによって調整し得る。これは、反復単位のバンドギャップ（Ｅｇ）に対する種々のＡｒ基の効果を示す以下の表からわかり得る。
【０１３４】
【表１】
0005732041.tif 000017
【図１】
0005732041.tif 000020
【図２】
0005732041.tif 000021
【図３】
0005732041.tif 000022